ПОЛИОЛЫ НА ОСНОВЕ ПРИРОДНЫХ МАСЕЛ С СОБСТВЕННЫМИ ПОВЕРХНОСТНО-АКТИВНЫМИ СВОЙСТВАМИ ДЛЯ ВСПЕНИВАНИЯ ПОЛИУРЕТАНОВ

1. Способ получения полиуретанового продукта реакцией смеси
(а) по меньшей мере, одного органического полиизоцианата с
(b) композицией полиолов, включающей в себя
(b1) до 99 мас.%, по меньшей мере, одного полиольного соединения, имеющего номинальную исходную функциональность 2-8 и гидроксильное число от 15 до 800, и
(b2) от 1 до 100 мас.%, по меньшей мере, одного полиола на основе природного масла с гидроксильным числом меньше 300 и вязкостью при 25°С ниже 6000 мПа·с,
(с) необязательно в присутствии одного или нескольких катализаторов получения полиуретана,
(d) в присутствии порообразователя и
(е) необязательных добавок или вспомогательных агентов, которые, по существу, известны для получения пенополиуретанов,
где общая реакционная смесь, по существу, не содержит поверхностно-активные вещества на основе силикона.
2. Способ по п.1, где (b2) составляет от 30 до 85 мас.% общего полиола.
3. Способ по п.1, где полиизоцианатный компонент включает, по меньшей мере, 60 мас.% или больше полиизоцианат толуилендиизоцианата.
4. Способ по п.1, где полиизоцианатный компонент включает смесь толуилендиизоцианата и метилендиизоцианата.
5. Способ по любому из предыдущих пунктов, где (b1) содержит, по меньшей мере, один полиол, содержащий третичную аминогруппу в полиольной цепи, полиол, полученный с применением исходного соединения, содержащего третичный амин, или полиол, частично содержащий в концевых положениях третичную аминогруппу.
6. Способ по п.5, где полиол, содержащий третичный амин, составляет от 1 до 50 мас.% от общего полиола.
7. Способ по п.6, где полиол, содержащий третичный амин, составляет от 5 до 40 мас.% от общего полиола.
8. Способ по п.5, где исходным соединением (инициатором), содержащим третичный амин, является, по меньшей мере, одно исходное соединение формулы I
H<sub>m</sub>A-(CH<sub>2</sub>)<sub>n</sub>-N(R)-(CH<sub>2</sub>)<sub>p</sub>-H<sub>m</sub>
(I)
где n и р независимо равны целым числам от 2 до 6,
А в каждом случае независимо представляет собой атом кислорода, азота, серы или водорода, с условием, что одновременно только один из А может быть водородом,
1
3
R представляет собой С-Салкильную группу,
m равно 0, когда А представляет собой водород, равно 1, когда А представляет собой атом кислорода, и равно 2, когда А представляет собой атом азота, или формулы II
H<sub>2</sub>N-(CH<sub>2</sub>)<sub>m</sub>-N(R)-Н
(II)
где m равно целому числу от 2 до 12 и
1
3
R представляет собой С-Салкильную группу.
9. Способ по п.8, где исходным соединением является, по меньшей мере, одно из соединений 3,3'-диамино-N-метилдипропиламин, 2,2'-диамино-N-метилдиэтиламин, 2,3-диамино-N-метилэтилпропиламин, N-метил-1,2-этандиамин и N-метил-1,3-пропандиамин.
10. Способ по п.1, где (b1) содержит, по меньшей мере, один полиол, содержащий, по меньшей мере, одну иминовую связь и одну третичную аминогруппу.
11. Способ по п.10, где содержание полиола по п.10 составляет от 0,5 до 2 мас.% от общего полиола.
12. Способ по любому из предыдущих пунктов, где (b1) содержит SAN-, PIPA- или PHD-привитой полиол.
13. Способ по п.1, где полиол на основе природного масла получают из природных масел группы касторового, соевого, оливкового, арахисового, рапсового, кукурузного, кунжутного, хлопкового масел, масла канолы, сафлорового, льняного, пальмового, подсолнечного масел или их комбинации.
14. Способ по п.15, где полиол на основе природного масла получают из касторового масла, соевого масла или их комбинации.
15. Способ по п.13, где полиол на основе природного масла содержит от 10 до 50 мас.% этиленоксида.
16. Способ по п.15, где полиол получают из природного масла, которое обрабатывают эпоксидированием, гидроксилированием, этерификацией, гидроформилированием или их комбинацией с последующей реакцией с этиленоксидом или смесью этиленоксида и, по меньшей мере, одного другого алкиленоксида.
17. Способ по п.13, где полиол на природной основе получают из природного масла стадиями переэтерификации природного масла, выделения составляющих его жирных кислот, гидроформилирования жирных кислот с образованием у них гидроксиметильной группы и затем образованием полиола реакцией гидроксиметилированных жирных кислот с исходным соединением, имеющим 2-8 активных атомов водорода.
18. Способ по п.17, где исходным соединением является глицерин; этиленгликоль; 1,2-пропиленгликоль; триметилолпропан; этилендиамин; пентаэритрит; диэтилентриамин; сорбит; сахароза или любое из вышеуказанных соединений, у которого, по меньшей мере, одна из присутствующих у него спиртовых или аминных групп была подвергнута реакции с этиленоксидом, пропиленоксидом или их смесью, или комбинация таких соединений.
19. Способ по п.1, где полиол содержит от 0,2 до 3 вес.ч. от общего количества полиола с номинальной функциональностью 4-12, молекулярной массой от 5000 до 100000, где такой полиол содержит, по меньшей мере, 50 мас.% оксиэтиленовых звеньев.
20. Способ по п.1, где реакционная смесь содержит от 0,1 до 10 мас.% эмульгатора.
21. Пенополиуретан, полученный способом по любому из предыдущих пунктов.
22. Пенополиуретан по п.21, где полиол (b1) содержит, по меньшей мере, один полиол, имеющий функциональность 2-6 и эквивалентную массу на гидроксильную группу от 1000 до 3000.
23. Пенополиуретан по п.22, где полиол содержит, по меньшей мере, 30% первичных гидроксильных групп.